표 2 에 기재 된 원료 및 배 합량 으로 , 실시 예 1 과 동일 한 방법 에 의해 접착제 조성물 을 조제 하 였 다 . E 형 점도계 ( 토키 산업 사 제조 , TVE 22 LT ) 를 사용 하 여 , 조제 한 접착제 조성물 의 25 ℃ 에 있 어서 의 점도 를 측정 한 결과 , 42 mPa · s 였 다 . 또한 , 표 2 중 의 라이트 아크릴 레이트 DCP - A 는 , 디 메틸 올 - 트리시 클로데 칸디 아크릴 레이트 ( 상품명 「 라이트 아크릴 레이트 DCP - A 」 , 쿄 에이샤 화학사 제조 ) 이 다 .